상기 상대 전극 ( 24 ) 은 상기 관통 홀 들 ( 23 ) 의 내측 의 상기 제 2 전도 성막 ( 22 ) 상 에 약 10 mM 의 백금 이온 이 포함 되 어 있 는 이소프로필알코올 용액 을 1000 RPM 의 속도 로 스핀 코팅 ( spin coating ) 한 후 , 약 450 내지 550 ℃ 의 온도 로 30 분 간 가열 하 여 형성 할 수 있 다 .